메틸 트리 메 톡 시 실란 에 메틸 트리 클로로 실란 을 500 ppm 의 농도 가 되 도록 혼합 한 후 , 이 혼합액 400 중량 부를 이온 교환수 1 , 600 중량 부 와 혼합 하 였 다 . 이후 , 암모니아수 를 가하 여 pH 를 9 . 6 로 조정 한 후 4 시간 동안 유지 시킴 으로서 제 1 단계 반응 을 종료 하 였 다 . 이후 제 2 단계 반응 으로서 , 제 1 단계 종료 된 슬러리 를 350 rpm 으로 교반 하 면서 , 스티렌 단량체 180 중량 부 와 디 비닐 벤젠 20 중량 부 의 단량체 혼합물 을 시간 당 30 ml 의 속도 로 정량 펌프 에 의해 연속 적 으로 투입 하 였 다 . 이 와 동시 에 포타슘 퍼 설 페이트 가 5 . 0 중량 부 녹 아 있 는 개시제 수용액 400 중량 부를 시간 당 50 ml 의 속도 로 연속 적 으로 투입 하 였 다 . 상기 의 두 가지 혼합물 이 모두 투입 되 고 나 서 3 시간 동안 중합 반응 을 더 진행 한 후 , 2 ∼ 3 회 의 여과 / 수세 및 스프레이 드라이어 를 이용 하 여 건조 시킴 으로써 최종 적 으로 폴리오 가 노실 세스 - 퀴옥산 코어 / 스티렌 - 디 비닐 벤젠 쉘 의 복합 구조 형 광 확산 용 미립자 를 제조 하 였 다 .